(57)【要約】【課題】面内曲げ剛性を高めてコーナリングフォースを向上すると共に、面外曲げ剛性を低減して接地性を向上してラップタイムを改善した空気入りタイヤにおいて、バックリングを抑制し耐ドロップ性を向上することを可能にした空気入りタイヤを提供する。【解決手段】  カーカス層４と少なくとも２層の非金属材料からなるベルト層７とを有する空気入りタイヤであって、ベルト層７とカーカス層４との層間にベルト下補強層１０を配置し、ベルト下補強層１０を構成する補強コード１０ａのタイヤ周方向に対する傾斜角度θを０±１０°の範囲にすると共に、ベルト下補強層１０の幅ｗを最内ベルト層７１の幅Ｗの１０％以上１１０％以下にする。【選択図】図１
2013230744.tif 000002
【特許請求の範囲】
【請求項１】
一対のビード部間に装架された少なくとも１層のカーカス層と、トレッド部における前記カーカス層の外周側に配置された少なくとも２層の非金属材料からなるベルト層とを有する空気入りタイヤであって、前記ベルト層と前記カーカス層との層間にベルト下補強層を配置し、該ベルト下補強層を構成する補強コードのタイヤ周方向に対する傾斜角度を０±１０°の範囲にすると共に、前記ベルト下補強層の幅を前記ベルト層のうちタイヤ径方向最内側に位置する最内ベルト層の幅の１０％以上１１０％以下にしたことを特徴とする空気入りタイヤ。
【請求項２】
前記ベルト下補強層の幅を前記最内ベルト層の幅の３０％以上１００％以下にしたことを特徴とする請求項１に記載の空気入りタイヤ。
【請求項３】
前記ベルト層の外周側に少なくとも１層のベルトカバー層を配置すると共に、下記（１）式で表わされる該ベルトカバー層の１層当たりの剛性係数ＧC と下記（２）式で表わされる前記ベルト下補強層の１層当たりの剛性係数ＧU との比ＧU ／ＧC を０．３〜１．０の範囲にしたことを特徴とする請求項１又は２に記載の空気入りタイヤ。
ＧC ＝ＭC ×π×ｄC 2 ×ＥC ／５０      （１）
ＧU ＝ＭU ×π×ｄU 2 ×ＥU ／５０      （２）
（但し、ＭC はベルトカバー層の補強コードの初期モジュラス（ＭＰａ）、ｄC はベルトカバー層の補強コードの半径（ｍｍ）、ＥC はベルトカバー層の断面幅５０ｍｍ当たりの補強コードの打ち込み本数（本／50mm）、ＭU はベルト下補強層の補強コードの初期モジュラス（ＭＰａ）、ｄU はベルト下補強層の補強コードの半径（ｍｍ）、ＥU はベルト下補強層の断面幅５０ｍｍ当たりの補強コードの打ち込み本数（本／50mm））
【請求項４】
前記ベルト下補強層を構成する補強コードの打ち込み本数ＥU に対する前記ベルトカバー層を構成する補強コードの打ち込み本数ＥC の比ＥU ／ＥC を０．３〜１．０の範囲にしたことを特徴とする請求項３に記載の空気入りタイヤ。
【請求項５】
前記ベルト下補強層を構成する補強コードのコード径ＤU に対する前記ベルトカバー層を構成する補強コードのコード径ＤC の比ＤU ／ＤC を０．５５〜１．００の範囲にしたことを特徴とする請求項３又は４に記載の空気入りタイヤ。
【請求項６】
前記ベルト下補強層を構成する補強コードがナイロン繊維コード、ポリエステル繊維コード、アラミド繊維コードのいずれかであることを特徴とする請求項１〜５のいずれかに記載の空気入りタイヤ。
【請求項７】
前記ベルト層を構成する非金属材料がアラミド繊維であることを特徴とする請求項１〜６のいずれかに記載の空気入りタイヤ。
【請求項８】
レーシング用空気入りタイヤであることを特徴とする請求項１〜７のいずれかに記載の空気入りタイヤ。
【発明の詳細な説明】
【技術分野】
【０００１】
本発明は、空気入りタイヤに関し、更に詳しくは、サーキット走行時のラップタイムを改善することを可能にした空気入りタイヤに関する。
【背景技術】
【０００２】
近年、レーシングタイヤでは、ラップタイムを短縮するために、面内曲げ剛性を高めてコーナリングフォースを向上する一方で、面外曲げ剛性を低減して接地性を向上することが求められている。即ち、面外曲げ剛性を低減してトレッド面を撓み易くすることで接地面を広げ、その広い接地面において高い面内曲げ剛性による優れたコーナリングフォースを得ることで、これらの相乗によりコーナリング性能を一段と向上し、ラップタイムを短縮することが出来る。
【０００３】
従来、空気入りタイヤにおいて、ベルト構造にアラミド繊維コード等の高強度の有機繊維コード（非金属材料）を使用することが為されている（例えば、特許文献１参照）。このような高強度の有機繊維コードをベルト層に用いた場合、コードの曲げ剛性が低いため面外曲げ剛性を低減することが出来、その一方で、コードの引張剛性が高いため面内曲げ剛性は高く保つことが出来るので、上述のように低い面外曲げ剛性と高い面内曲げ剛性との相乗によるコーナリング性能の向上が見込める。
【０００４】
しかし、上述のように有機繊維コードを用いた場合、面外曲げ剛性が低いことによって、タイヤの接地面の中央部付近が浮き上がるバックリングが生じ易くなり、却って実接地面積（実際に接地する面積）が減少すると云う問題がある。このようにバックリングが生じて実接地面積が減少すると、特に継続走行時に発生する局部的なゴム劣化がタイヤ性能に大きく影響するようになる。即ち、バックリングが生じたタイヤでは、実接地面積が小さい分、局部的なゴム劣化が生じた部分が実接地面内で占める割合が大きくなり、ゴム劣化によるタイヤ性能の悪化が顕著に現れるようになる。
【０００５】
そのため、ベルト層に有機繊維コードを用いることで高い面内曲げ剛性と低い面外曲げ剛性とを両立してコーナリング性能を高める場合に、上述のバックリングの発生を抑制して、ラップタイムの急落を抑制する（耐ドロップ性を向上する）ことが求められている。
【先行技術文献】
【特許文献】
【０００６】
【特許文献１】特開２００７−０１５５３３号公報
【発明の概要】
【発明が解決しようとする課題】
【０００７】
本発明の目的は、上述する問題点を解決するもので、高い面内曲げ剛性と低い面外曲げ剛性とによってコーナリング性能を高めてラップタイムを改善した空気入りタイヤにおいて、バックリングを抑制して耐ドロップ性を向上することを可能にした空気入りタイヤを提供することにある。
【課題を解決するための手段】
【０００８】
上記目的を達成するための本発明の空気入りタイヤは、一対のビード部間に装架された少なくとも１層のカーカス層と、トレッド部における前記カーカス層の外周側に配置された少なくとも２層の非金属材料からなるベルト層とを有する空気入りタイヤであって、前記ベルト層と前記カーカス層との層間にベルト下補強層を配置し、該ベルト下補強層を構成する補強コードのタイヤ周方向に対する傾斜角度を０±１０°の範囲にすると共に、前記ベルト下補強層の幅を前記ベルト層のうちタイヤ径方向最内側に位置する最内ベルト層の幅の１０％以上１１０％以下にしたことを特徴とする。
【発明の効果】
【０００９】
本発明は、上述のように、ベルト層を非金属材料から構成しているので、面外曲げ剛性を低減して接地面積を大きくしながら、面内曲げ剛性を高度に維持してコーナリングフォースを向上して、広い接地面において優れたコーナリングフォースを発揮してコーナリング性能を改善することで最速ラップタイムを短縮することが出来る。その一方で、ベルト層とカーカス層との層間に、最内ベルト層の幅の１０％以上１１０％以下の幅を有し、タイヤ周方向に対する傾斜角度が０±１０°の範囲にある補強コードからなるベルト下補強層を配置しているので、面外曲げ剛性の低下に伴うバックリングを抑制し、継続走行時のラップタイムの急落を抑制する（耐ドロップ性を向上する）ことが出来る。
【００１０】
本発明においては、ベルト下補強層の幅を最内ベルト層の幅の３０％以上１００％以下にすることが好ましい。このようにベルト下補強層の幅を規定することで、より効果的にバックリングを抑制し、耐ドロップ性を向上することが出来る。
【００１１】
本発明においては、ベルト層の外周側に少なくとも１層のベルトカバー層を配置すると共に、下記（１）式で表わされるベルトカバー層の１層当たりの剛性係数ＧC と下記（２）式で表わされるベルト下補強層の１層当たりの剛性係数ＧU との比ＧU ／ＧC を０．３〜１．０の範囲にすることが好ましい。
ＧC ＝ＭC ×π×ｄC 2 ×ＥC ／５０      （１）
ＧU ＝ＭU ×π×ｄU 2 ×ＥU ／５０      （２）
（但し、ＭC はベルトカバー層の補強コードの初期モジュラス（ＭＰａ）、ｄC はベルトカバー層の補強コードの半径（ｍｍ）、ＥC はベルトカバー層の断面幅５０ｍｍ当たりの補強コードの打ち込み本数（本／50mm）、ＭU はベルト下補強層の補強コードの初期モジュラス（ＭＰａ）、ｄU はベルト下補強層の補強コードの半径（ｍｍ）、ＥU はベルト下補強層の断面幅５０ｍｍ当たりの補強コードの打ち込み本数（本／50mm））
【００１２】
このようにベルトカバー層を設けると共に剛性係数の比ＧU ／ＧCを限定することで、よりベルト剛性のバランスを良好にすることが出来るので、優れた耐ドロップ性を維持しながら、最速タイムを改善することが出来る。
【００１３】
このとき、ベルトカバー層を構成する補強コードの打ち込み本数ＥCに対するベルト下補強層を構成する補強コードの打ち込み本数ＥU の比ＥU ／ＥC を０．３〜１．０の範囲にすることが好ましい。また、ベルトカバー層を構成する補強コードのコード径ＤC に対するベルト下補強層を構成する補強コードのコード径ＤU の比ＤU ／ＤC を０．５５〜１．００の範囲にすることが好ましい。このように打ち込み本数の比ＥU ／ＥC やコード径の比ＤU ／ＤC を限定することで、上述の剛性係数の関係を達成し、ベルト剛性のバランスを良好にして、優れた耐ドロップ性を維持しながら、最速タイムを改善することが出来る。
【００１４】
本発明においては、ベルト下補強層を構成する補強コードがナイロン繊維コード、ポリエステル繊維コード、アラミド繊維コードのいずれかであることが好ましい。このようにベルト下補強層を特定の有機繊維コードから構成することで、面外曲げ剛性を低く維持したまま効果的にバックリングを抑制することが出来る。
【００１５】
本発明においては、ベルト層を構成する非金属材料がアラミド繊維コードであることが好ましい。このようにアラミド繊維コードを用いることで、面外曲げ剛性を低減しながら面内曲げ剛性を高めることが出来るので、コーナリング性能と接地性を両立してラップタイムを改善することが出来る。
【００１６】
本発明の空気入りタイヤは、レーシング用空気入りタイヤとして好適に用いることが出来る。
【図面の簡単な説明】
【００１７】
【図１】本発明の実施形態からなる空気入りタイヤを示す子午線半断面図である。
【図２】本発明の実施形態からなる空気入りタイヤのカーカス層、ベルト下補強層、ベルト層、及びベルトカバー層を抽出して示す平面図である。
【図３】本発明及び従来の空気入りタイヤのサーキット走行時のラップタイムの推移を示す説明図である。
【発明を実施するための形態】
【００１８】
以下、本発明の構成について添付の図面を参照しながら詳細に説明する。
【００１９】
図１は、本発明の実施形態からなるレーシング用空気入りタイヤを示す。図１において、１はトレッド部、２はサイドウォール部、３はビード部である。左右一対のビード部３，３間には１層のカーカス層４が装架され、このカーカス層４の端部がビードコア５の周りにタイヤ内側から外側に折り返されている。ビードコア５の外周側にはゴムからなる断面三角形状のビードフィラー６が配置されている。トレッド部１におけるカーカス層４の外周側には、タイヤ径方向内側から１層のベルト下補強層１０、２層の非金属材料からなるベルト層７１，７２、ベルトカバー層８がいずれもタイヤ全周に亘って配置されている。
【００２０】
このような断面形状を有する空気入りタイヤにおいて、カーカス層４、ベルト下補強層１０、ベルト層７１，７２、ベルトカバー層８は、図２に示すように配置される。即ち、カーカス層４はタイヤ径方向に対して傾斜するカーカスコード４ａを含み、このカーカスコード４ａのタイヤ周方向に対する傾斜角度αが４５°以上９０°未満に設定されている。また、２層のベルト層７１，７２は、タイヤ周方向に対して傾斜するベルトコード７１ａ，７２ａを含み、かつ層間でこれらベルトコード７１ａ，７２ａが互いに交差するように配置され、ベルトコード７１ａ，７２ａのタイヤ周方向に対する傾斜角度βは１０°〜４０°の範囲に設定されている。更に、ベルト層７の外周側に設けられたベルトカバー層８は、略タイヤ周方向に配列されたコード８ａを含む。尚、略タイヤ周方向とは、タイヤ周方向に対して０±１０°の範囲を含む。
【００２１】
本発明の空気入りタイヤは、このように構成することで、面内曲げ剛性を高めてコーナリングフォースを向上する一方で面外曲げ剛性を低減して接地性を向上し、広い接地面において優れたコーナリングフォースを発揮するようにし、コーナリング性能を向上してラップタイムを改善している。このとき、カーカスコード４ａの傾斜角度αが４５°より小さいと、カーカスコード４ａがタイヤ周方向に沿って配列するようになるので面内曲げ剛性が低減してコーナリング性能を充分に向上することが出来ない。また、ベルトコード７１ａ，７２ａの傾斜角度βが１０°より小さいとトレッド部１の剛性が高くなり過ぎてコントロール性が低下する。逆に、この傾斜角度βが４０°より大きいとトレッド部１の剛性が低くなりタイヤ接地形状が悪化することになる。
【００２２】
一方、カーカス層４とベルト層７との層間に設けられたベルト下補強層１０は、タイヤ周方向に対して傾斜する補強コード１０ａから構成され、この補強コード１０ａのタイヤ周方向に対する傾斜角度θは０±１０°の範囲に設定されている。また、このベルト下補強層１０の幅ｗは、ベルト層７のうちタイヤ径方向最内側に位置する最内ベルト層７１の幅Ｗの１０％以上１１０％以下に設定されている。
【００２３】
このようにベルト下補強層１０を設けることで、上述のように面外曲げ剛性を低減した結果発生し易くなるバックリングを抑制して、耐ドロップ性を向上することが出来る。即ち、上記ベルト下補強層１０によってバックリングを抑えて実接地面積を大きく維持することが出来るので、継続走行時に局部的なゴム劣化が発生しても、局部的なゴム劣化が生じた部分が実接地面内で占める割合が小さく、ゴム劣化が生じていない部分によってタイヤ性能が保たれるので、タイヤ全体としての性能が良好に維持され、継続走行時のラップタイムの急落を抑制する（耐ドロップ性を向上する）ことが出来る。
【００２４】
このとき、補強コード１０ａがタイヤ周方向に対して１０°よりも大きく傾斜していると、直線性が損なわれるので最速ラップタイムが悪化する。また、ベルト下補強層１０の幅ｗが最内ベルト層７１の幅Ｗの１０％より小さいと、ベルト下補強層１０を設けてもバックリングを抑制する効果が得られない。逆に、ベルト下補強層１０の幅ｗが最内ベルト層７１の幅Ｗの１１０％より大きいと、タイヤ剛性が過多になり、最速ラップタイムを向上することが出来ない。
【００２５】
尚、ベルト下補強層１０は、どのような幅であってもタイヤ赤道面Ｅを含む位置に配置する。これによりタイヤ接地面の中で最もタイヤ周方向の接地長が長くバックリングが生じ易いタイヤ赤道面Ｅ上の領域をベルト下補強層１０で補強することが出来る。
【００２６】
ここで、上述のように構成した本発明の空気入りタイヤの効果について、特にサーキット走行時のラップタイムの推移を以って説明する。図３は、本発明及び従来の空気入りタイヤのサーキット走行時のラップタイムの推移を示す。この図３では、ラップタイムを走行時間の逆数で示しており、グラフの頂点（最速ラップタイム）が最もラップタイムが短くなっている。
【００２７】
図３の点線は、従来の空気入りタイヤのサーキット走行時のラップタイムの推移を示す。即ち、従来の空気入りタイヤでは、一般的に、走行開始から徐々にラップタイムが向上するが、周回を繰り返し、周回回数（ラップ）が一定数を超えるとゴム劣化等の影響が大きくなり徐々にラップタイムが悪化する。一方、単純にベルト層７に非金属材料を用いて面内曲げ剛性及び面外曲げ剛性を設定した場合、図３の一点鎖線に示すように、最速ラップタイムを改善することが出来るものの、その後、上述のバックリングの影響によりラップタイムの急落（ドロップ）が発生し、従来の空気入りタイヤよりも多数周回後のラップタイムが悪化する。これに対して、上述のベルト下補強層１０を備えた本発明の空気入りタイヤでは、図３の実線に示すように、最速ラップタイムを改善するだけでなく、その後のラップタイムの悪化を抑制し、多数周回後であっても優れたラップタイムを維持することが出来る。
【００２８】
本発明においては、ベルト下補強層１０の幅ｗは、より好ましくは最内ベルト層７１の幅Ｗの３０％以上１００％以下に設定すると良い。これにより、より効果的に継続走行時のラップタイムの急落を抑制する（耐ドロップ性を向上する）ことが出来る。また、最速ラップタイムを向上する効果との両立が図れる。
【００２９】
本発明では、図１，２に示すように、ベルト層の外周側に少なくとも１層のベルトカバー層８を配置する場合、下記（１）式で表わされるベルトカバー層８の１層当たりの剛性係数ＧC と下記（２）式で表わされるベルト下補強層１０の１層当たりの剛性係数ＧU との比ＧU ／ＧC を０．３〜１．０の範囲にすることが好ましい。
ＧC ＝ＭC ×π×ｄC 2 ×ＥC ／５０      （１）
ＧU ＝ＭU ×π×ｄU 2 ×ＥU ／５０      （２）
（但し、ＭC はベルトカバー層８の補強コード８ａの初期モジュラス（ＭＰａ）、ｄC はベルトカバー層８の補強コード８ａの半径（ｍｍ）、ＥC はベルトカバー層８の断面幅５０ｍｍ当たりの補強コード８ａの打ち込み本数（本／50mm）、ＭU はベルト下補強層１０の補強コード１０ａの初期モジュラス（ＭＰａ）、ｄU はベルト下補強層１０の補強コード１０ａの半径（ｍｍ）、ＥU はベルト下補強層１０の断面幅５０ｍｍ当たりの補強コード１０ａの打ち込み本数（本／50mm））
【００３０】
このようにベルトカバー層８を設けると共に剛性係数の比ＧU ／ＧC を限定することで、よりベルト剛性のバランスを良好にすることが出来るので、優れた耐ドロップ性を維持しながら、最速ラップタイムを改善することが出来る。
【００３１】
このとき、剛性係数の比ＧU ／ＧC が０．３より小さいと最速ラップタイムを改善する効果が充分に得られないうえ、耐ドロップ性も十分ではなくなってしまう。また、剛性係数の比ＧU ／ＧC が１．０より大きくても最速ラップタイムを改善する効果が充分に得られない。
【００３２】
剛性係数ＧU ，ＧC は、上述のように補強コードの打ち込み本数ＥC ，ＥU や半径ｄC ，ｄU によって定義される値であるので、ベルト下補強層１０を構成する補強コード１０ａの打ち込み本数ＥU に対するベルトカバー層８を構成する補強コード８ａの打ち込み本数ＥC の比ＥU ／ＥC を０．３〜１．０の範囲にすることや、ベルト下補強層１０を構成する補強コード１０ａのコード径ＤU に対するベルトカバー層８を構成する補強コード８ａのコード径ＤC の比ＤU ／ＤC を０．５５〜１．００の範囲にすることで、上述の剛性係数の関係を達成することが出来る。即ち、打ち込み本数の比ＥU ／ＥC や、コード径の比ＤU ／ＤC を特定の範囲に限定することで、よりベルト剛性のバランスを良好にして、優れた耐ドロップ性を維持しながら、最速タイムを改善することが出来る。尚、補強コードの半径ｄC ，ｄU は、それぞれ補強コードのコード径ＤC ，ＤU の１／２倍の値である。
【００３３】
このとき、打ち込み本数の比ＥU ／ＥC が０．３より小さいと最速ラップタイムを改善する効果が充分に得られないうえ、耐ドロップ性も十分ではなくなってしまう。また、打ち込み本数の比ＥU ／ＥC が１．０より大きくても最速ラップタイムを改善する効果が充分に得られない。また、コード径の比ＤU ／ＤC が０．５５より小さいと最速ラップタイムを改善する効果が充分に得られないうえ、耐ドロップ性も十分ではなくなってしまう。また、コード径の比ＤU ／ＤC が１．００より大きくても最速ラップタイムを改善する効果が充分に得られない。
【００３４】
本発明では、カーカスコード４ａの材質は特に限定されないが、カーカスコード４ａとしては、ナイロン繊維コード，レーヨン繊維コード，アラミド繊維コード等の有機繊維コードを挙げることが出来る。図示の例では、１層のカーカス層４が設けられているが、カーカス層４は１層以上を設ければ、特に層数については限定されない。
【００３５】
本発明では、ベルトコード７１ａ，７２ａの材質は非金属材料であれば特に限定されないが、ベルトコード７１ａ，７２ａとしては、好ましくはアラミド繊維コードを用いると良い。アラミド繊維コードであれば、面外曲げ剛性を低減する一方で面内曲げ剛性を高めることが出来るので、コーナリング性能と接地性とを両立してラップタイムを向上することが出来る。尚、図示の例では、２層のベルト層７１，７２とが設けられているが、ベルト層７は２層以上を設ければ、特に層数については限定されない。
【００３６】
本発明では、ベルトカバー層８を構成するコード８ａの材質は特に限定されないが、好ましくはナイロン繊維コード，レーヨン繊維コード、アラミド繊維コード等を用いると良い。図示の例では、１層のベルトカバー層８が設けられているが、複数層を設けても構わない。逆に、ベルトカバー層８を設けない場合であっても、上述のようにベルト下補強層１０を配置すれば、最速ラップタイムを改善すると共に、多数周回後のラップタイムを維持する効果を得ることが出来る。また、ベルトカバー層８は、図示のようにベルト層７の全幅を覆うものでなく、ベルト層７の一部のみを覆うものであっても構わない。
【００３７】
本発明では、ベルト下補強層１０を構成する補強コード１０ａの材質は特に限定されないが、好ましくはナイロン繊維コード、ポリエステル繊維コード、アラミド繊維コードのいずれかであると良い。これら材質を選択することで、面外曲げ剛性を低く維持したまま効果的にバックリングを抑制することが出来る。尚、ベルト下補強層１０として、上述の繊維（ナイロン繊維、ポリエステル繊維、アラミド繊維）からなるコードではなくモノフィラメントを用いることは、荷重耐久性の低下を招くため好ましくない。
【００３８】
本発明のベルト下補強層１０における補強コード１０ａの打ち込み本数は３０〜６５本／50mmの範囲であることが好ましい。また、ベルト下補強層１０を構成する補強コード１０ａとしては、下記式で表わされる撚り係数Ｋが８００〜４０００のものを用いることが好ましい。同様に、本発明のベルトカバー層８における補強コード８ａの打ち込み本数は３０〜６５本／50mmの範囲であることが好ましい。また、ベルトカバー層８を構成する補強コード８ａとしては、下記（３）式で表わされる撚り係数Ｋが８００〜４０００のものを用いることが好ましい。
Ｋ＝Ｔ×Ｄ1/2         （３）
（但し、Ｔは補強コードの撚り数（回／１０ｃｍ）であり、Ｄは補強コードの総繊度（ｄｔｅｘ）である。）
【００３９】
上記説明では、サーキットを超高速で走行するレーシング用空気入りタイヤを例示したが、本発明の空気入りタイヤは、乗用車用空気入りタイヤ等にも用いることが出来る。
【実施例】
【００４０】
タイヤサイズが３３０／７１０Ｒ１８であり、ナイロン繊維コードを用いた１層のカーカス層を備えた図１に示す断面構造の空気入りタイヤにおいて、ベルト層の材質、ベルト下補強層の有無、最内ベルト層幅に対するベルト下補強層の幅、ベルト下補強層のコード角度、ベルト下補強層のコード打ち込み本数ＥU 、ベルト下補強層のコード径ＤU 、ベルト下補強層の剛性係数ＧU 、ベルト下補強層の材質、ベルトカバー層の有無、最内ベルト層幅に対するベルトカバー層の幅、ベルトカバー層のコード角度、ベルトカバー層のコード打ち込み本数ＥC 、ベルトカバー層のコード径ＤC 、ベルトカバー層の剛性係数ＧC 、ベルトカバー層の材質、剛性係数の比、コード打ち込み本数の比、コード径の比を表１，２のように異ならせた従来例１、比較例１〜５、実施例１〜１７の２３種類の試験タイヤを製作した。
【００４１】
尚、ベルト下補強層として用いたナイロン繊維コード（表１，２中では「ナイロンコード」と記載）は撚り係数Ｋが１６００である。また、ベルトカバー層として用いたナイロン繊維コード（表１，２中では「ナイロンコード」と記載）は撚り係数Ｋが１６００である。
【００４２】
これら２３種類の試験タイヤについて、下記の評価方法により最速ラップタイム、２０ラップのラップタイム、荷重耐久性を評価し、その結果を表１に併せて示した。
【００４３】
最速ラップタイム
各試験タイヤをリムサイズ１３Ｊのホイールに組み付け、空気圧を１２０ｋＰａとして排気量３５００ｃｃのＧＴ車に装着し、１周約３．７ｋｍの競技用のサーキットを２０周走行し、１周にかかる走行時間（秒）を１周毎に計測した。測定された１周にかかる走行時間（ラップタイム）のうち最速のものを最速ラップタイムとした。評価結果は、測定された実数値にて示した。この値が小さいほど最速ラップタイムが小さいことを意味する。
【００４４】
２０ラップのラップタイム
各試験タイヤをリムサイズ１３Ｊのホイールに組み付け、空気圧を１２０ｋＰａとして排気量３５００ｃｃのＧＴ車に装着し、１周約３．７ｋｍの競技用のサーキットを２０周走行し、２０ラップの際に１周にかかる走行時間（秒）を２０ラップのラップタイムとして計測した。評価結果は、測定された実施例にて示した。この値が小さいほど２０ラップのラップタイムが小さいことを意味する。
【００４５】
荷重耐久性
各試験タイヤを、リムサイズ１３Ｊのホイールに組み付け、空気圧１２０ｋＰａを充填し、キャンバー角２．５°、速度２５０ｋ／ｈ、試験温度２５°の条件で、直径１７０７ｍｍのドラム試験機を用い、６．０ｋＮの荷重を負荷して２０分走行後、２０分おきに荷重を０．５ｋＮずつ増加させ、タイヤが破壊するまでの走行距離を測定した。評価結果は、従来例１を１００とする指数にて示した。この指数値が大きいほど荷重耐久性が優れていることを意味する。
【００４６】
【表１】
2013230744.tif 000003
【００４７】
【表２】
2013230744.tif 000004
【００４８】
表１〜２から判るように、実施例１〜１７はいずれもベルト層にスチールコードを用いる一方でベルト下補強層を有さない従来例１よりも最速ラップタイムを短縮すると共に、２０ラップのラップタイムを短縮した。即ち、継続走行時のラップタイムの急落（ドロップ）を抑制した。また、荷重耐久性を良好に維持した。特に、ベルト下補強層の幅を好ましい範囲に限定した実施例１，２，４，５は最速ラップタイムの短縮と２０ラップのラップタイムの短縮とを効果的に両立した。
【００４９】
更に、ベルトカバー層を追加し、ベルトカバー層とベルト下補強層との物性の関係を好ましい範囲に限定した実施例７，８，１１，１２，１５，１６は２０ラップのラップタイムの短縮効果を高度に維持しながら、効果的に最速ラップタイムを短縮した。
【００５０】
一方、ベルト層をアラミド繊維コードのみから構成してベルト下補強層を用いない比較例１は、最速ラップタイムは向上するものの、２０ラップのラップタイムが大幅に悪化した。また、ベルト下補強層の材質をナイロンモノフィラメントとした比較例２は、荷重耐久性が悪化した。ベルト下補強層のコード角度が大き過ぎる比較例３は、継続走行時のラップタイムの悪化は抑制できるものの最速ラップタイムが悪化した。ベルト下補強層の幅が狭い比較例４は、従来例１に対して最速ラップタイムや２０ラップのラップタイムを改善する効果が得られなかった。ベルト下補強層の幅が大き過ぎる比較例５は、継続走行時のラップタイムの悪化は抑制できるものの最速ラップタイムが悪化した。
【符号の説明】
【００５１】
１  トレッド部
２  サイドウォール部
３  ビード部
４  カーカス層
５  ビードコア
６  ビードフィラー
７  ベルト層
７１  最内ベルト層
８  ベルトカバー層
１０  ベルト下補強層
【図１】
2013230744.tif 000005
【図２】
2013230744.tif 000006
【図３】
2013230744.tif 000007